(57)【特許請求の範囲】
【請求項１】
セラミック基板の一方の面に、ろう材を介して金属からなる回路層を重ねて配置するとともに、他方の面に、アルミニウムからなる熱応力緩和材とアルミニウムからなるヒートシンクをそれぞれろう材を介して重ねて配置して積層体を仮組し、これらを同時に一括してろう付する電子素子搭載用基板の製造方法であって、
仮組した積層体において、前記熱応力緩和材の外周面とセラミック基板の他方の面とによって入隅部が形成され、
前記仮組体のセラミック基板と熱応力緩和材の接合部の周囲において、前記入隅部を含む、熱応力緩和材の外周面およびセラミック基板の他方の面にろう材の濡れ性を低下させる濡れ性低下材を付着させた状態でろう付を行うことを特徴とする電子素子搭載用基板の製造方法。
【請求項２】
セラミック基板の一方の面に、ろう材を介して金属からなる回路層を重ねて配置するとともに、他方の面に、アルミニウムからなる熱応力緩和材とアルミニウムからなるヒートシンクをそれぞれろう材を介して重ねて配置して積層体を仮組し、これらを同時に一括してろう付する電子素子搭載用基板の製造方法であって、
前記前記熱応力緩和材は貫通穴を有するパンチングメタルであり、
仮組した積層体において、セラミック基板と熱応力緩和材の接合部の周囲および前記貫通穴の周面にろう材の濡れ性を低下させる濡れ性低下材を付着させた状態でろう付を行うことを特徴とする電子素子搭載用基板の製造方法。
【請求項３】
セラミック基板の一方の面に、ろう材を介して金属からなる回路層を重ねて配置するとともに、他方の面に、アルミニウムからなる熱応力緩和材とアルミニウムからなるヒートシンクをそれぞれろう材を介して重ねて配置して積層体を仮組し、これらを同時に一括してろう付する電子素子搭載用基板の製造方法であって、
仮組前のセラミック基板および熱応力緩和材の一方または両方の相対する面の縁部にろう材の濡れ性を低下させる濡れ性低下材を付与し、他の部材とともに重ねて積層体を仮組し、仮組した積層体を積層方向に押し付けて濡れ性低下材を積層界面から外部に排出させて、セラミック基板と熱応力緩和材の接合部の周囲に濡れ性低下材を付着させた状態でろう付することを特徴とする電子素子搭載用基板の製造方法。
【請求項４】
前記濡れ性低下材はボロンナイトライドおよびカーボンのうちの少なくとも１種である請求項１〜３のいずれかに記載の電子素子搭載用基板の製造方法。
【請求項５】
前記濡れ性低下材を有機分散媒に分散させた分散液を塗布することにより濡れ性低下材を付着させる請求項４に記載の電子素子搭載用基板の製造方法。
【請求項６】
前記分散液にバインダを加える請求項５に記載の電子素子搭載用基板の製造方法。
【請求項７】
セラミック基板の一方の面に、ろう材を介して金属からなる回路層を重ねて配置するとともに、他方の面に、アルミニウムからなる熱応力緩和材とアルミニウムからなるヒートシンクをそれぞれろう材を介して重ねて配置して積層体を仮組し、これらを同時に一括してろう付する電子素子搭載用基板の製造方法であって、
濡れ性を低下させる濡れ性低下材が、加熱による分解生成物であるカーボンが５６０℃において付着位置に残留する樹脂であり、
仮組した積層体において、セラミック基板と熱応力緩和材の接合部の周囲に前記濡れ性低下材を付着させた状態でろう付を行うことを特徴とする電子素子搭載用基板の製造方法。
【請求項８】
前記樹脂は、エポキシ系樹脂、フェノール系樹脂、アクリル系樹脂のうちの少なくとも１種からなる接着剤である請求項７に記載の電子素子搭載用基板の製造方法。
【請求項９】
積層体を仮組した後に濡れ性低下材を付与する請求項１〜８のいずれかに記載の電子素子搭載用基板の製造方法。
【請求項１０】
仮組前のセラミック基板および熱応力緩和材の一方または両方の相対する面の縁部に濡れ性低下材を付与し、他の部材とともに重ねて積層体を仮組し、仮組した積層体を積層方向に押し付けて濡れ性低下材を積層界面から外部に排出させて接合部の周囲に付着させる請求項１、２、４〜８のいずれかに記載の電子素子搭載用基板の製造方法。
【発明の詳細な説明】
【技術分野】
【０００１】
本発明は、セラミック基板にヒートシンクをろう付することによって放熱性能を付与した電子素子搭載用基板の製造方法に関する。
【０００２】
本明細書および特許請求の範囲の記載において、「アルミニウム」の語はアルミニウムおよびその合金の両者を含む意味で用いられる。
【背景技術】
【０００３】
電子素子搭載用基板では、チップが発生する熱を効率良く放熱するために、セラミック基板の素子搭載面とは反対側の面にヒートシンクをろう付することがある（特許文献１参照）。
【０００４】
図１はこの種の電子素子搭載用基板の一例であり、電子素子搭載面であるセラミック基板（11）の一方の面にはアルミニウム回路層（13）がろう付され、他方の面にはアルミニウム層（14）を介してアルミニウム製ヒートシンク（15）がろう付されている。
【０００５】
前記ヒートシンク（15）を構成するアルミニウムは、強度維持のためにＡｌ−Ｍｎ系合金やＡｌ−Ｆｅ系合金が用いられるものがある。また、セラミック基板（11）と高強度のアルミニウム合金で構成されたヒートシンク（15）を直接ろう付すると、通電時の発熱と非通電時の冷却による冷熱サイクルにおいて接合部の剥離やセラミック基板の割れが発生しやすいことから、軟質のアルミニウム層（14）を介在させることによって接合部に発生する熱応力を緩和して剥離の発生を抑制している。また、軽量化による構造変更による応力増加や、冷熱サイクル寿命向上のために、更なる接合界面の耐久性向上が望まれていた。
【先行技術文献】
【特許文献】
【０００６】
【特許文献１】特開２００４−１５３０７５号公報
【発明の概要】
【発明が解決しようとする課題】
【０００７】
前記電子素子搭載用基板の製造に際しては、アルミニウム回路層（13）とセラミック基板（11）との間、セラミック基板（11）とアルミニウム層（14）との間、アルミニウム層（14）とヒートシンク（15）との間にそれぞれろう材（12）（16）（17）を配置して積層体（10）を仮組し、仮組した積層物（10）を加熱することにより３箇所のろう付が一括して行われる。
【０００８】
この一括ろう付時に、ヒートシンク（15）を構成するアルミニウム合金に由来する元素、例えばＭｎやＦｅが離脱して溶融したろう材（16）に混入し、セラミック基板（11）とアルミニウム層（14）との接合界面に侵入することが考えられた。また、従来よりも大きな熱応力が加わった場合でもヒートシンク（15）とアルミニウム層（14）との良好な接合状態が維持されるように、ろう付性と接合界面の耐久性の更なる向上が望まれている。
【課題を解決するための手段】
【０００９】
本発明は、上述した技術背景に鑑み、アルミニウム製ヒートシンクを含む各層を一括ろう付する電子素子搭載用基板の製造方法において、更なるろう付性向上と接合界面の耐久性向上を達成できる技術を提供するものである。
【００１０】
即ち、本発明は下記［１］〜［１０］に記載の構成を有する。
【００１１】
［１］セラミック基板の一方の面に、ろう材を介して金属からなる回路層を重ねて配置するとともに、他方の面に、アルミニウムからなる熱応力緩和材とアルミニウムからなるヒートシンクをそれぞれろう材を介して重ねて配置して積層体を仮組し、これらを同時に一括してろう付する電子素子搭載用基板の製造方法であって、
仮組した積層体において、セラミック基板と熱応力緩和材の接合部の周囲にろう材の濡れ性を低下させる濡れ性低下材を付着させた状態でろう付を行うことを特徴とする電子素子搭載用基板の製造方法。
【００１２】
［２］前記熱応力緩和材の外周面とセラミック基板の他方の面とによって入隅部が形成される積層体において、前記入隅部を含む、熱応力緩和材の外周面およびセラミック基板の他方の面に濡れ性低下材を付着させた状態でろう付を行う前項１に記載の電子素子搭載用基板の製造方法。
【００１３】
［３］前記熱応力緩和材は貫通穴を有するパンチングメタルであり、仮組した積層体において前記貫通穴の周面に濡れ性低下材を付着させた状態でろう付を行う前項１または２に記載の電子素子搭載用基板の製造方法。
【００１４】
［４］前記濡れ性低下材はボロンナイトライドおよびカーボンのうちの少なくとも１種である前項１〜３のいずれかに記載の電子素子搭載用基板の製造方法。
【００１５】
［５］前記濡れ性低下材を有機分散媒に分散させた分散液を塗布することにより濡れ性低下材を付着させる前項４に記載の電子素子搭載用基板の製造方法。
【００１６】
［６］前記分散液にバインダを加える前項５に記載の電子素子搭載用基板の製造方法。
【００１７】
［７］前記濡れ性低下材は、加熱による分解生成物であるカーボンが５６０℃において付着位置に残留する樹脂である前項１〜３のいずれかに記載の電子素子搭載用基板の製造方法。
【００１８】
［８］前記樹脂は、エポキシ系樹脂、フェノール系樹脂、アクリル系樹脂のうちの少なくとも１種からなる接着剤である前項７に記載の電子素子搭載用基板の製造方法。
【００１９】
［９］積層体を仮組した後に濡れ性低下材を付与する前項１〜８のいずれかに記載の電子素子搭載用基板の製造方法。
【００２０】
［１０］仮組前のセラミック基板および熱応力緩和材の一方または両方の相対する面の縁部に濡れ性低下材を付与し、他の部材とともに重ねて積層体を仮組し、仮組した積層体を積層方向に押し付けて濡れ性低下材を積層界面から外部に排出させて接合部の周囲に付着させる前項１〜８のいずれかに記載の電子素子搭載用基板の製造方法。
【発明の効果】
【００２１】
上記［１］に記載の基板電子素子搭載用基板の製造方法によれば、仮組した積層体のセラミック基板と熱応力緩和材の接合部の周囲に濡れ性低下材が付着しているので、ろう付時に接合部の周囲で溶融したろう材もしくはヒートシンク由来の元素がはじかれる。このため、ヒートシンクから離脱した元素のろう材への侵入が阻止され、ろう材に混入して接合界面に入り込むことができず、前記元素がろう付性を低下させることなく良好なろう付が達成される。ひいては、基板電子素子搭載用基板の使用環境において発熱と冷却が繰り返されて非常に大きな熱応力を受けた場合でも接合界面の剥離が抑制され、冷熱サイクルにおける接合界面の耐久性が向上する。
【００２２】
上記［２］に記載の発明によれば、熱応力緩和材の寸法がセラミック基板よりも小さく、熱応力緩和材の外周面とセラミック基板の他方の面とによって入隅部が形成される積層体において、上記［１］に記載した効果が得られる。
【００２３】
上記［３］に記載の発明によれば、熱応力緩和材として用いられるパンチングメタルの貫通穴の周面に濡れ性低下材が付着しているので、ヒートシンクに由来する元素が貫通穴を通じてろう材に混入することが防がれる。
【００２４】
上記［４］に記載の発明によれば、ボロンナイトライドおよび／またはカーボンの濡れ性低下効果により、良好なろう付を達成できる。
【００２５】
上記［５］に記載の発明によれば、ボロンナイトライドおよび／またはカーボンを有機分散媒に分散させた分散液として付与するので、所定の位置に付与することが容易であり、かつ付着量の調節も容易である。
【００２６】
上記［６］に記載の発明によれば、バインダによって分散液の粘性が高くなるので、塗布時に液だれしにくくなって所要量の濡れ性低下材を容易に付着させることができる。
【００２７】
上記［７］に記載の発明によれば、５６０℃において、付着させた樹脂が付着位置に熱分解生成物であるカーボンとして残留しているので、カーボンの濡れ性低下効果によって良好なろう付を達成できる。
【００２８】
上記［８］に記載の発明によれば、ろう付前においては接着剤による仮止め効果によって積層体のハンドリング性が高められ、ろう付時には熱分解生成物であるたカーボンの濡れ性低下効果により、良好なろう付を達成できる。
【００２９】
上記［９］に記載の発明によれば、積層体の仮組後に塗布するので付着量の調節が容易である。
【００３０】
上記［１０］に記載の発明によれば、仮組前に濡れ性低下材を全周に付与しなくても押し付けによって全周に付着させることができる。
【図面の簡単な説明】
【００３１】
【図１】電子素子搭載用基板とヒートシンクとを仮組した積層体の断面図である。
【図２】図１の部分拡大図であり、濡れ性低下材の付与位置を示す断面図である。
【図３Ａ】積層体の仮組前の部材に濡れ性低下材を付着させた状態を示す斜視図である。
【図３Ｂ】図３Ａの部材を用いて仮組した積層体の断面図である。
【図３Ｃ】図３Ｂの積層体を積層方向に押し付けた状態を示す断面図である。
【図４】図３Ａ〜３Ｃの濡れ性低下材の付与方法において、濡れ性低下材の付与位置および広がり領域を示す斜視図である。
【図５】他のヒートシンクを組み込んだ積層体の断面図である。
【図６】熱応力緩和材として用いるパンチングメタルの斜視図である。
【図７】図６のパンチングメタルを組み込んだ積層体の断面図である。
【発明を実施するための形態】
【００３２】
〔積層体の基本構造〕
図１は、本発明にかかる基板電子素子搭載用基板の製造方法において、仮組した積層体の一実施形態を示している。
【００３３】
仮組した積層体（10）において、セラミック基板（11）の一方の面は電子素子搭載面となる面であり、ろう材（12）を介して回路層（13）が重ねられている。前記セラミック基板（11）の他方の面は放熱経路となる面であり、熱応力緩和材（14）を介してヒートシンク（15）とが積層され、セラミック基板（11）と熱応力緩和材（14）との間、熱応力緩和材（14）とヒートシンク（15）との間にはそれぞれろう材（16）（17）が配置されて、図１に示す順に各層が重ねられている。
【００３４】
本発明は、前記積層体（10）を一括ろう付した時に、ヒートシンク（15）に由来する元素がセラミック基板（11）と熱応力緩和材（14）との接合界面に侵入することを阻止することを目的とする。
【００３５】
〔積層体を構成する各層の詳細〕
前記積層体（10）を構成する各層の材料は以下のとおりである。
【００３６】
回路層（13）を構成する金属としては、導電性が高くかつセラミック基板（11）とろう付可能な金属を用いるものとし、特に高純度アルミニウムを推奨できる。
【００３７】
セラミック基板（11）を構成するセラミックとしては、窒化アルミニウム、酸化アルミニウム、窒化ケイ素、酸化ジルコニウム等を例示できる。これらのセラミックは電気絶縁性が優れていることはもとより、熱伝導性が良く放熱性が優れている点で推奨できる。
【００３８】
熱応力緩和材（14）は、剛性の高いセラミック基板（11）とヒートシンク（15）との接合界面に発生する熱応力を緩和するための層であるから、軟質のアルミニウムを用いることが好ましく、特に高純度アルミニウムが好ましい。
【００３９】
ヒートシンク（15）を構成するアルミニウムは、強度維持、成形性、耐食性に優れた材料を用いることが好ましく、これらの特性を有するものとして０．５〜１．５質量％のＭｎを含有するＡｌ−Ｍｎ系合金、０．３〜０．６質量％のＦｅを含有するＡｌ−Ｆｅ系合金を推奨できる。また、ＭｎおよびＦｅはろう材（16）に混入すると金属間化合物を形成してろう付性を低下させる元素であるから、ヒートシンクに由来する元素のろう材（16）への侵入を阻止する本発明を適用する意義が大きい。
【００４０】
ろう材（12）（16）（17）はＡｌ−Ｓｉ系合金、Ａｌ−Ｓｉ−Ｍｇ系合金等のろう材を用いる。ろう材（12）（16）（17）はろう材箔として層間に配置しても良いし、回路層（13）、熱応力緩和材（14）、ヒートシンク（15）を構成するアルミニウムと一体化したブレージングシートとして用いることもできる。
【００４１】
〔濡れ性低下材の付着位置〕
前記積層体（10）において、図２に示すように、セラミック基板（11）と熱応力緩和材（14）との接合部（18）の周囲にろう材の濡れ性を低下させる濡れ性低下材（20）を付与する。濡れ性低下材（20）を付与した状態でろう付加熱すると、接合部（18）の周囲においては溶融したろう材（16）の濡れ性が低下してろう材（16）がはじかれるので、外部からの元素が溶融したろう材（16）とともに接合部（18）の周端部（18a）から内部に侵入することができない。ここで言う外部からの元素とは、ろう付加熱によってヒートシンク（15）を構成するアルミニウム合金から離脱した元素であってＭｎやＦｅ等が該当する。これらの元素はろう材（16）に混入するとろう付性を低下させる元素であり、セラミック基板（11）と熱応力緩和材（14）との接合部（18）にろう材（16）ととも侵入することを阻止することで良好なろう付を達成できる。そして、セラミック基板（11）と熱応力緩和材（14）とが良好にろう付されることで、基板電子素子搭載用基板の使用環境において発熱と冷却が繰り返されて非常に大きな熱応力を受けた場合でも接合界面の剥離が抑制され、冷熱サイクルにおける接合界面の耐久性が向上する。
【００４２】
前記濡れ性低下材（20）は、少なくとも接合部（18）の周端部（18a）および周端部（18a）に隣接する部分を覆うように付着していることが好ましい。また、侵入阻止対象の元素はヒートシンク（15）に由来するものであるから、ヒートシンク（15）から接合部（18）の周端部（18a）までの最短経路となる熱応力緩和材（14）の外周面（14a）に付与することが好ましく、さらには接合部（18）の周端部（18a）に隣接するセラミック基板（11）の部分にも付与することが好ましい。図示例の積層体（10）は熱応力緩和材（14）の寸法がセラミック基板（11）よりも小さく、熱応力緩和材（14）の外周面（14a）とセラミック基板（11）の他方の面（11a）（ヒートシンク側の面）とによって入隅部が形成されているので、入隅部を含む熱応力緩和材（14）の外周面（14a）およびセラミック基板（11）の他方の面（11a）に濡れ性低下材（20）を付与することが好ましい。濡れ性低下材（20）は接合部（18）の周囲において周方向に途切れることなく付与することが必要であるが、必ずしも熱応力緩和材（14）の外周面（14a）およびセラミック基板（11）の他方の面（11a）の全体に付与する必要はない。濡れ性低下材（20）が接合部（18）の周端部（18a）を覆い、かつ周端部（18a）に隣接する部分に付与されていれば元素の侵入を阻止できるからである。図２は、熱応力緩和材（14）の外周面（14a）にはその全面に濡れ性低下材（20）を付与し、セラミック基板（11）の他方の面（11a）には接合部（18）に隣接する部分にのみ濡れ性低下材（20を）付与した例を示している。
【００４３】
〔濡れ性低下材の種類〕
前記濡れ性低下材として、ボロンナイトライド、カーボン、樹脂、接着剤を例示できる。本発明において、「ろう材の濡れが悪い状態」および「ろう材をはじく」とは、ろう材との接触角が９０°以上である場合とする。上述した濡れ性低下材はいずれもこの条件を満たしている。
【００４４】
ボロンナイトライドおよびカーボンはどちらもろう材をはじく性質があり、どちらか一方または両方を併用できる。これらの濡れ性低下材の付与方法として、粉末の濡れ性低下材を有機分散媒に分散させた分散液、あるいはバインダを加えて粘性を高めた分散液として付与する方法を推奨できる。この付与方法によれば、所定の位置に付与することが容易であり、かつ付着量の調節も容易である。有機分散媒としては、ポリエチレングリコール、メチルエチルケトン、トルエン、酢酸エチル、シンナー等を例示できる。有機分散媒は水溶性有機分散媒、非水溶性有機分散媒のいずれでも使用できるが、ろう付中に蒸発しにくい非水性のものが好ましい。さらに、分散液にはバインダとして樹脂やワックスを加えても良い。バインダを加えると液の粘性が高まるので、塗布時に液だれしにくくなって所要量の濡れ性低下材を容易に付着させることができる。バインダはアクリル系樹脂が好ましく、分子量は１万〜１５０万のものが好ましい。
【００４５】
ボロンナイトライドおよびカーボンの付与量は、それぞれ０．１〜２０ｇ／ｍ２の範囲が好ましい。０．１ｇ／ｍ２未満ではろう材の濡れ性を悪くする効果が小さく、２０ｇ／ｍ２を超える大量付与は不経済である。ボロンナイトライドおよびカーボンの特に好ましい付与量はそれぞれ１〜１５ｇ／ｍ２である。
【００４６】
樹脂はろう付時の加熱によって分解してカーボンを生成し、生成したカーボンは濡れ性低下材として機能する。前記濡れ性低下材はろう付温度に近い高温域において接合部の周囲に存在している必要があるので、加熱分解生成物であるカーボンが樹脂として付着させた位置に残留していることが必要である。具体的にはろう付温度に近い５６０℃において付着させた位置にカーボンとして残留する樹脂を使用できる。
【００４７】
接着剤もまた、ろう付時の加熱によって熱分解してカーボンを生成し、５６０℃において付着位置にカーボンとして残留するので、濡れ性低下材として使用できる。カーボンを生成する接着剤としてエポキシ系樹脂、フェノール系樹脂、アクリル系樹脂等を例示できる。
【００４８】
上述した樹脂および接着剤は必要に応じて溶剤を加えて適宜粘性を調整し、仮組した積層体の所要位置に付与する。樹脂および接着剤の付着量は、それぞれ０．５〜５０ｇ／ｍ２の範囲が好ましい。０．５ｇ／ｍ２未満ではろう材の濡れ性を悪くする効果が小さく、５０ｇ／ｍ２を超える大量付与は不経済である。樹脂および接着剤の特に好ましい付与量はそれぞれ１〜１５ｇ／ｍ２である。
【００４９】
〔濡れ性低下材の付与方法〕
前記濡れ性低下材はろう付時に接合部の周囲に付着していれば良いので付与方法は限定されず、積層体を仮組する前および後のどちらで付与しても良い。
【００５０】
仮組した積層体に付与する場合は、液状または粘液状に調製した濡れ性低下材を所要位置に塗布する。仮組後に塗布するので付着量の調節が容易である。図２の積層物（10）の形状であれば、セラミック基板（11）の下面（11a）と熱応力緩和材（14）の外周面（14a）との入隅部を中心にして塗布すれば、接合部（18）の周端部（18a）、および両方の面（11a）（14a）の接合部（18）の周端部（18a）に隣接する部分に付着させることができる。
【００５１】
濡れ性低下材を付与した後に積層体を仮組する方法として、図３Ａ〜３Ｃ示す、以下の方法を推奨できる。
【００５２】
（１）図３Ａ
セラミック基板（11）および熱応力緩和材（14）の一方または両方の相対する面（14b）（11a）に、液状または粘液状に調製した濡れ性低下材（20）を付与する。付与位置は両者が重なり合う領域内の縁部とする。図示したセラミック基板（11）の面上の破線は熱応力緩和材（14）が重なる領域を示している。また、濡れ性低下材（20）を均一に塗り広げる必要もなく、周方向に連続している必要もない。例えば、図示例のように点状に付与すれば良い。
【００５３】
（２）図３Ｂ
セラミック基板（11）および熱応力緩和材（14）を他の部材とともに重ねて積層体（10）を仮組する。
【００５４】
（３）図３Ｃ
仮組した積層体（10）を積層方向に押し付ける。この押し付けにより、濡れ性低下材（20）を拡げて周方向に繋げかつ積層界面から外方に押し出して外部に排出させる。外部に押し出された濡れ性低下材（20）は接合部（18）の周端部（18a）およびに接合部（18）の周端部（18a）に隣接する両方の面（11a）（14a）に付着する。図４は熱応力緩和材（14）の上面（セラミック基板に相対する面）（14b）を示す図面であり、点状に付着させた押し付け前の濡れ性低下材（20）を実線で示し、押し付けによって広がった領域を破線で示している。周方向に点在する濡れ性低下材（20）が押し付けによって繋がり、濡れ性低下材（20）が全周に行き亘る。そして、濡れ性低下材（20）は全周で接合界面から外部に排出されて、接合部（18）の周囲に付着する。同様に、セラミック基板（11）の下面（11a）においても濡れ性低下材が押し付けによって広がって全周に行き亘り、かつ接合界面から外部に排出されて接合部（18）の周囲に付着する。なお、積層体（10）を押し付けても接合界面には僅かに濡れ性低下材が残留するが、周端部に近い外縁部でありかつ残留量も微量であるからろう付け性を低下させるには至らない。
【００５５】
上記方法によれば、仮組前に濡れ性低下材を全周に付与しなくても押し付けによって全周に付着させることができる。ただし、周方向における仮組前の濡れ性低下材の付与位置は任意であり、全周に付与する場合も本発明に含まれる。
【００５６】
また、濡れ性低下材がバインダを加えて粘性のある分散液や接着剤である場合は、外部に排出した濡れ性低下材がセラミック基板（11）、ろう材（16）、熱応力緩和材（14）を仮止めすることになるので、積層体（10）のハンドリング性を高めることができる。また、濡れ性低下材によって上記の３層が仮止めされるので、３層を仮止めしてから他の部材やろう材を仮組して積層体を完成させることもできる。このような仮止め効果が得られることから、この付与方法は接着剤や粘性のある分散液に適している。なお、仮組後に濡れ性低下材を追加付与しても良い。
【００５７】
〔ろう付条件〕
仮組した積層体のろう付条件は特に限定されず、真空ろう付、不活性ガス雰囲気中のろう付を例示できる。
【００５８】
〔積層体の他の実施形態〕
本発明において、各部材の形状は上述したものに限定されない。
【００５９】
ヒートシンクはセラミック基板側の外面がフラットであればセラミック基板と広い面積でろう付して高い放熱性能が得られるので、セラミック基板側の面以外の外部形状や内部形状は問わない。ヒートシンクの他の形状として、平板の他方の面にフィンをろう付したヒートシンク、平板の他方の面にフィンを立設したヒートシンク、１つまたは複数の中空部を有するチューブ型ヒートシンク、中空部内にフィンを設けたチューブ型ヒートシンク等を例示できる。ヒートシンクが複数部材を組み立ててろう付することによって完成するものである場合は、仮組したヒートシンクを積層体に組み込み、これらを同時に一括してろう付することもできる。例えば、図５に示した積層体（30）に組み込まれたヒートシンク（31）は、上下の皿状部材（32a）（32b）を合わせることによって中空部（33）を形成し、その中空部（33）内に波状フィン（34）を配置したものである。これらの部材を仮組したヒートシンク（31）は、回路層（13）、セラミック基板（11）、熱応力緩和材（14）、ろう材（12）（16）（17）ともに仮組され、一括してろう付される。
【００６０】
また、図６に示すように、熱応力緩和材として、熱応力を吸収させるための貫通穴（42）を穿設したパンチングメタル（41）を使用することがある。図７に示すように、かかるパンチングメタル（41）を用いた積層体（40）においては、ヒートシンク（15）から離脱した元素が貫通穴（42）を通ってろう材（16）に混入するおそれがある。このため、積層体（40）の仮組前にパンチングメタル（41）の貫通穴（42）の周面（42a）にもろう材濡れ防止材を付与しておくことが好ましい。なお、冷熱サイクルによる熱応力の影響は接合部（19）の外周端部（19a）が最も大きく、中心近くは外周端部より（19a）も影響が少なく剥離の発生も少ないため、本発明において、熱応力緩和材としてパンチングメタル（41）を使用する場合でも貫通穴（42）の周面（42a）へのろう材濡れ性低下材の付与は必須条件ではない。積層体（40）において、図７のように、セラミック基板（11）とパンチングメタル（41）の接合部（19）の外周端部（19a）の周囲にろう材濡れ防止材（20）を付与し、貫通穴（42）の周面（42a）にろう材濡れ防止材（20）を付与せずにろう付する場合も本発明の技術的範囲に含まれる。
【実施例】
【００６１】
図１に示す構造の積層体を仮組して一括してろう付するろう付試験を行った。各例において使用する部材および積層体のろう付条件は共通であり、濡れ性低下材とその付与方法のみが異なる。
【００６２】
セラミック基板（11）は窒化アルミニウムからなる３０ｍｍ×３０ｍｍ×厚さ０．６ｍｍの平板である。回路層（13）は９９．９９％以上の高純度アルミニウムからなる厚さ０．６ｍｍの板である。熱応力緩和材（14）は９９．９９％以上の高純度アルミニウムからなり、２８ｍｍ×２８ｍｍ×厚さ１．６ｍｍの平板である。ヒートシンク（15）はＡｌ−１質量％Ｍｎ合金からなる厚さ５ｍｍの平板である。ろう材（12）（16）（17）はＡｌ−１０質量％Ｓｉ−１質量％Ｍｇ合金からなる厚さ３０μｍの箔である。
【００６３】
（実施例１、３）
表１に示す濡れ性低下材および有機分散媒で濡れ性低下材濃度が２０％の分散液を調製し、仮組した積層体（10）のセラミック基板（11）と熱応力緩和材（14）との入隅部および熱応力緩和材（14）の外周面（14a）に、濡れ性低下材の付着量が１０ｇ／ｍ２となるように塗布した。この塗布により、図２に参照されるように、濡れ性低下材（20）を接合部（18）の周端部（18a）、熱応力緩和材（14）の外周面（14a）の全面および周端部（18a）に隣接するセラミック基板（11）の他方の面（11a）の一部に付着した。
【００６４】
（実施例２、４）
表１に示す濡れ性低下材、有機分散媒、バインダを１：１：１で混合し、仮組した積層体（10）のセラミック基板（11）と熱応力緩和材（14）との入隅部および熱応力緩和材（14）の外周面（14a）に、濡れ性低下材（20）の付着量が１０ｇ／ｍ２となるように塗布した。濡れ性低下材（20）の付着位置は実施例１、３と同じである。
【００６５】
（比較例）
濡れ性低下材を付与しなかった。
【００６６】
（実施例５〜７）
表１に示す濡れ性低下材（接着剤）を仮組した積層体（10）のセラミック基板（11）と熱応力緩和材（14）との入隅部に濡れ性低下材の付着量が１０ｇ／ｍ２となるように塗布した。この塗布により、濡れ性低下材（20）が接合部（18）の周端部（18a）、周端部（18a）に隣接する熱応力緩和材（14）の外周面（14a）の一部、周端部（18a）に隣接するセラミック基板（11）の他方の面（11a）の一部に付着した。
【００６７】
（実施例８）
図３Ａ〜３Ｃに示すように、仮組前のセラミック基板（11）および熱応力緩和材（14）の相対する面（11a）（14b）に、表２に示す濡れ性低下材（接着材）（20）を点状に付着させ、他の部材とともに重ねて積層体（10）を仮組し、仮組した積層体（10）を積層方向に押し付け、濡れ性低下材（20）を拡げて周方向に繋げかつ積層界面から外部に排出させた。これにより、濡れ性低下材（20）が、接合部（18）の周端部（18a）、周端部（18a）に隣接する熱応力緩和材（14）の外周面（14a）の一部、周端部（18a）に隣接するセラミック基板（11）の他方の面（11a）の一部に付着した。また、濡れ性低下材（20）の付着量は１０ｇ／ｍ２となった。
【００６８】
各例の仮組した積層体（10）を７×１０−４Ｐａの真空中で６００℃×２０分で真空ろう付した。
【００６９】
各ろう付品について、−４０℃と１２５℃の反復を２０００サイクル行う冷熱試験を行い、セラミック基板（11）の割れを調べるとともに超音波探傷機によりセラミック基板（11）と熱応力緩和材（14）との接合部における剥離面積を測定し、下記の基準で評価した。剥離面積率とは接合部の全面積に対して剥離が生じた部分の面積の割合である。評価結果を表１に示す。
【００７０】
○：セラミック基板に割れがなく、かつ剥離面積率が３％未満のもの
△：セラミック基板に割れがなく、かつ剥離面積率が３％以上５％未満満のもの
×：セラミック基板に割れが生じたもの、あるいは剥離面積率が５％以上のもの
【００７１】
【表１】
0005671351.tif 000002
【００７２】
表１より、本発明の方法で製造したろう付品はセラミック基板と熱応力緩和材とが良好にろう付され、かつ冷熱サイクルにおいてもセラミック基板が割れることがなく、かつ接合界面の剥離が抑制された。
【産業上の利用可能性】
【００７３】
本発明はセラミック基板とアルミニウム製ヒートシンクとを同時にろう付する電子素子搭載用基板の製造に好適である。
【符号の説明】
【００７４】
10、30、40…積層体
11…セラミック基板
11a…他方の面
12、16、17…ろう材
13…回路層（アルミニウム回路層）
14…熱応力緩和材（アルミニウム層）
14a、41a…外周面
15、31…ヒートシンク
18、19…接合部
18a、19a…周端部
20…濡れ性低下材
41…パンチングメタル（熱応力緩和材）
42…貫通穴
【図１】
0005671351.tif 000003
【図２】
0005671351.tif 000004
【図３Ａ】
0005671351.tif 000005
【図３Ｂ】
0005671351.tif 000006
【図３Ｃ】
0005671351.tif 000007
【図４】
0005671351.tif 000008
【図５】
0005671351.tif 000009
【図６】
0005671351.tif 000010
【図７】
0005671351.tif 000011